이어서 , 얻 어 진 비결정성 폴리에스테르 수지 ( 1 ) ~( 10 ) 를 , 카비 트론 CD 1010 ( 주 식회 사 유로 텍 제 ) 을 고온 고압 형 으로 개조 한 분 산기 를 사용 하 여 분산 했 다 . 이온 교환수 80 %, 폴리에스테르 수지 의 농도 가 20 % 의 조성 비 로 , 암모니아 에 의해 pH 를 8 . 5 로 조정 하 여 , 회전자 의 회전 속도 가 60 Hz , 압력 이 5 kg / cm 2 , 열 교환기 에 의한 가열 140 ℃ 의 조건 으로 카비 트론 을 운전 하 여 , 비결정성 폴리에스테르 수지 분 산액 ( 1 ) ~( 10 ) ( 고형분 : 20 %) 을 얻 었 다 .